플라 즈 마 불꽃 으로 액상 의 시료 Titanium ( Ⅳ ) isopropoxide ( 98 w / w %) 를 주입 하 여 산소 와 반응 시켜 TiO 2 나노 분말 을 제조 하 였 다 . 액상 의 시료 는 삼 구 플라스크 에 담겨 있 는 50 ㎖ 의 Titanium ( Ⅳ ) isopropoxide 를 끓는점 인 232 ℃ 이상 으로 가열 하 여 증발 시키 며 , 1 . 5 bar , 4 ℓ/ min 의 산소 를 통과 시켜 플 라즈 마 토치 부 ( 120 ) 와 반응 챔버 ( 130 ) 사이 에 연결 된 어댑터 로 주입 시켰 다 . 플라 즈 마는 70 A 의 전류 를 공급 하 여 비 이송 식 으로 발생 시키 고 , 방전 가스 는 3 bar , 35 ℓ/ min 의 고순 도 아르곤 가스 를 사용 하 며 , 실험 조건 은 표 1 에 도시 된 바 와 같이 수행 하 는 것 에 의하 여 나노 입자 를 제조 하 였 다 .